СПОСОБ И СИСТЕМА БЕЗОПАСНОЙ АУТЕНТИФИКАЦИИ ПОЛЬЗОВАТЕЛЯ И МОБИЛЬНОЕ УСТРОЙСТВО БЕЗ ЭЛЕМЕНТОВ БЕЗОПАСНОСТИ

1. Композиция, содержащая синтетический цеолит, имеющий каркасную структуру AEI, и введенный на месте применения переходный металл, диспергированный в объеме полостей и каналов цеолита.
2. Композиция по п. 1, в которой цеолит дополнительно содержит каркас ITE, при том условии, что каркасы AEI и ITE вместе составляют, по меньшей мере, приблизительно 70 мас.% цеолита по отношению к суммарной массе цеолита, и в которой каркас AEI и каркас ITE присутствуют в относительном массовом соотношении, составляющем от приблизительно 1:99 до приблизительно 99:1.
3. Композиция по любому из предшествующих пунктов, в которой каркас AEI и каркас ITE присутствуют в относительном массовом соотношении, составляющем от приблизительно 4:1 до приблизительно 20:1.
4. Композиция по любому из предшествующих пунктов, в которой переходный металл представляет собой медь или железо.
5. Композиция по любому из предшествующих пунктов, в которой переходный металл присутствует в количестве, составляющем от приблизительно 0,1 до приблизительно 5 мас.%.
6. Композиция по любому из предшествующих пунктов, в которой алюмосиликат имеет соотношение диоксида кремния и оксида алюминия, составляющее от приблизительно 10 до приблизительно 50.
7. Композиция по любому из предшествующих пунктов, в которой цеолит содержит равномерно распределенные ионы меди.
8. Композиция по любому из предшествующих пунктов, в которой цеолит содержит менее чем 5 мас.% CuO по отношению к суммарной массе цеолита.
9. Каталитическая композиция, содержащая синтетический цеолит, имеющий каркасную структуру AEI и соотношение SAR, составляющее от приблизительно 10 до приблизительно 50, и содержащий от приблизительно 0,5 до приблизительно 5 мас.% внекаркасной меди по отношению к суммарной массе цеолита.
10. Каталитическая композиция по п. 9, в которой в цеолите отсутствует медь, введенная обменом после синтеза.
11. Способ синтеза цеолита, включающий:
изготовление реакционной смеси, содержащей (a) по меньшей мере, один источник оксида алюминия, (b) по меньшей мере, один источник диоксида кремния, (c) содержащее переходный металл аминное органическое темплатирующее вещество, (d) гидроксид щелочного металла и (e) отличное от первого второе органическое темплатирующее вещество, в которой каждое из первого и второго темплатирующих веществ является подходящим для образования каркасной структуры AEI, причем в данной реакционной смеси практически не содержится фтор;
нагревание реакционной смеси в условиях кристаллизации в течение достаточного времени для образования кристаллов цеолита, имеющего каркас AEI и необязательно каркас ITE и содержащего переходный металл.
12. Способ по п. 11, в котором основную массу переходного металла составляют ионы металла, диспергированные в закристаллизованном цеолите.
13. Способ по п. 11, в котором содержащее переходный металл аминное органическое темплатирующее вещество образуется на месте применения в реакционной смеси из индивидуальных компонентов, содержащих металл и амин.
14. Способ по п. 11, в котором содержащее переходный металл аминное органическое темплатирующее вещество представляет собой Cu-TEPA.
15. Способ по п. 14, в котором второе органическое темплатирующее вещество представляет собой N,N-диметил-3,5-диметилпиперидиний.
16. Способ по п. 14, в котором второе органическое темплатирующее вещество представляет собой 1,1-диэтил-2,6-диметилпиперидиний.
17. Способ по п. 11, в котором цеолит имеет соотношение SAR, составляющее от приблизительно 10 до приблизительно 50, и содержит от приблизительно 0,5 до приблизительно 5 мас.% ионов меди.
18. Способ по п. 11, в котором цеолит подвергается промыванию, высушиванию и прокаливанию для получения катализатора Cu-AEI/ITE.
19. Цеолитная композиция, полученная посредством изготовления реакционной смеси, содержащей (a) по меньшей мере, один источник оксида алюминия, (b) по меньшей мере, один источник диоксида кремния, (c) Cu-TEPA, (d) гидроксид щелочного металла и (e) одно вещество из N,N-диметил-3,5-диметилпиперидиния и 1,1-диэтил-2,6-диметилпиперидиния; и нагревания реакционной смеси в условиях кристаллизации в течение достаточного времени для получения цеолита.
20. Каталитическое изделие для обработки выхлопного газа, содержащее каталитическую композицию по п. 1, которая находится на поверхности и/или в объеме ячеистой монолитной подложки.
x
3
x
2
2
3
21. Способ обработки выхлопного газа, включающий приведение в контакт выхлопного газа после сгорания, содержащего NO и/или NH, с каталитическим изделием по п. 19 для селективного восстановления, по меньшей мере, части NO до N и HO и/или окисления, по меньшей мере, части NH.